소성 된 씨앗 층 은 최종 분자 구성 이 100 SiO 2 : 5 Al ( OH ) 3 : 20 NaOH : 20 TMAdaOH : 8 , 800 H 2 O 인 이 차 성장 을 통해 내부 성장 을 하 였 다 . 이 차 성장 의 합성 졸 은 상기 에서 설명 한 과정 과 같 은 방법 으로 준비 하 였 다 . 먼저 , 준비 된 졸 은 소성 된 SSZ - 13 씨앗 이 깔린 α - Al 2 O 3 디스크 를 씨앗 면 이 밑 을 보 도록 기울여서 위치 시킨 테 프론 라이너 에 부 었 다 . 그 다음 , 수열 성장 은 160 ℃ 에서 3 일 동안 진행 되 었 다 . 이후 , 오토클레이브 를 오븐 에서 꺼낸 뒤 흐르 는 물 에 담가 놓 았 다 .